СПОСОБ ПОЛУЧЕНИЯ КАТАЛИЗАТОРА ГИДРООБРАБОТКИ ПУТЕМ ПРОПИТКИ ФОСФОРСОДЕРЖАЩИМ СОЕДИНЕНИЕМ

1. Способ получения катализатора гидрообработки, включающий следующие стадии:
a) по меньшей мере, одну стадию пропитки сухого и/или прокаленного предшественника катализатора, содержащего, по меньшей мере, один элемент группы VIII и/или, по меньшей мере, один элемент группы VIB и аморфный носитель, с помощью пропиточного раствора, состоящего, по меньшей мере, из одного фосфорсодержащего соединения, растворенного, по меньшей мере, в одном полярном растворителе с диэлектрической проницаемостью выше 20;
b) по меньшей мере, одну стадию созревания указанного пропитанного предшественника катализатора, полученного на стадии a); причем указанную стадию созревания осуществляют при атмосферном давлении, при температуре в интервале от температуры окружающей среды до 60°С в течении периода созревания от 12 до 340 ч;
c) стадию сушки без последующей стадии прокаливания указанного предшественника катализатора, полученного на стадии b).
2. Способ по п.1, в котором указанный предшественник катализатора, высушенный и/или прокаленный, содержит, по меньшей мере, один элемент группы VIII, где указанным элементом группы VIII является кобальт, и, по меньшей мере, один элемент группы VIB, где указанным элементом группы VIB является молибден, а также фосфор в качестве легирующей примеси и аморфный глиноземный носитель.
3. Способ по п.1, в котором указанный предшественник катализатора, высушенный и/или прокаленный, содержит, по меньшей мере, один элемент группы VIII, где указанным элементом группы VIII является никель, и, по меньшей мере, один элемент группы VIB, где указанным элементом группы VIB является молибден, а также фосфор в качестве промотора и аморфный глиноземный носитель.
3
4
2
5
4
10
4. Способ по одному из пп.1-3, в котором фосфорное соединение пропиточного раствора на стадии а) выбирают из группы, образованной ортофосфорной кислотой HPO, метафосфорной кислотой и пентаоксидом фосфора или фосфорным ангидридом PO или PO, взятым отдельно или в смеси.
3
4
5. Способ по п.4, в котором фосфорное соединение пропиточного раствора на стадии а) является ортофосфорной кислотой HPO.
6. Способ по одному из пп.1-3, в котором указанное фосфорное соединение вводят в пропиточный раствор в количестве, соответствующем молярному отношению фосфора Р к металлу (металлам) группы VIB указанного предшественника катализатора в диапазоне 0,001-3 мол./мол.
7. Способ по п.6, в котором указанное фосфорное соединение вводят в пропиточный раствор в количестве, соответствующем молярному отношению фосфора Р к металлу (металлам) группы VIB указанного предшественника катализатора в диапазоне 0,01-1 мол./мол.
8. Способ по одному из пп.1-3, в котором стадия а) является единственной стадией сухой пропитки.
9. Способ по одному из пп.1-3, в котором пропиточный раствор стадии а) состоит из единственного фосфорного соединения, растворенного в единственном полярном растворителе с диэлектрической проницаемостью выше 24.
10. Способ по одному из пп.1-3, в котором пропиточный раствор стадии а) состоит из единственного фосфорного соединения, растворенного в смеси двух полярных растворителей, причем каждый из двух полярных растворителей имеет диэлектрическую проницаемость выше 24.
11. Способ по одному из пп.1-3, в котором указанный полярный растворитель выбирают из группы протонных полярных растворителей, выбранных из метанола, этанола, воды, фенола, циклогексанола и 1,2-этандиола, взятых отдельно или в смеси.
12. Способ по одному из пп.1-3, в котором указанный полярный растворитель выбирают из группы, образованной пропиленкарбонатом, диметилсульфоксидом или сульфоланом, взятым отдельно или в смеси.
13. Способ по одному из пп.1-3, в котором стадию сушки с) осуществляют в сушильной печи при атмосферном или при пониженном давлении и при температуре в диапазоне 50-200°С.
14. Применение катализатора, полученного способом по одному из пп.1-13, для осуществления реакций гидроочистки и гидроконверсии углеводородного сырья.
15. Применение по п.14 для осуществления реакций гидрирования, гидродеазотирования, гидродеоксигенирования, гидродеароматизации, гидродесульфирования, гидродеметаллирования и гидроконверсии углеводородного сырья, содержащего ароматические и/или олефиновые и/или нафтеновые, и/или парафиновые соединения.